Brevet FR3022545A1 — publié le 20151225

-1- ENCAPSULANT D'UN MODULE PHOTOVOLTAÏQUE Domaine de l'invention L'invention a pour objet un encapsulant de module photovoltaïque à base d'un copolymère d'éthylène - acrylate d'alkyle dans lequel aucun agent de réticulation n'est présent (peroxydes ou isocyanates ou tout autre composant ayant une fonction de réticulation). La présente invention concerne également un module photovoltaïque, ou l'utilisation de cette composition d'encapsulant dans un tel module, comprenant, outre la couche d'encapsulant, au moins une couche adjacente formant « frontsheet » ou « backsheet », plus généralement ces trois couches successives, « frontsheet », encapsulant et « backsheet ». Le réchauffement climatique, lié aux gaz à effet de serre dégagés par les énergies fossiles, a mené au développement de solutions énergétiques alternatives qui n'émettent pas de tels gaz lors de leur fonctionnement, comme par exemple les modules photovoltaïques. Un module photovoltaïque comprend une « pile photovoltaïque », cette pile étant capable de transformer l'énergie lumineuse en électricité. Il existe de nombreux types de structures de panneaux photovoltaïques. Sur la Figure 1, on a représenté une pile photovoltaïque classique ; cette pile photovoltaïque 10 comprend des cellules 12, une cellule contenant un capteur photovoltaïque 14, généralement à base de silicium traité afin d'obtenir des propriétés photoélectriques, en contact avec des collecteurs d'électrons 16 placés au-dessus (collecteurs supérieurs) et au-dessous (collecteurs inférieurs) du capteur photovoltaïque. Les collecteurs 16 supérieurs d'une cellule sont reliés aux collecteurs 16 inférieurs d'une autre cellule 12 par des barres conductrices 18, constituées généralement d'un alliage de métaux. Toutes ces cellules 12 sont connectées entre elles, en série et/ou en parallèle, pour former la pile photovoltaïque 10. Lorsque la pile photovoltaïque 10 est placée sous une source lumineuse, elle délivre un courant électrique continu, qui peut être récupéré aux bornes 19 de la pile 10. En référence à la Figure 2, le module photovoltaïque 20 comprend la pile photovoltaïque 10 de la Figure 1 enrobée dans un « encapsulant », celui-ci étant composé d'une partie supérieure 22 et d'une partie inférieure. Une couche protectrice supérieure 24 (connue en anglais sous le terme « frontsheet », utilisé dans la 3022545 - 2 - suite) et une couche protectrice au dos du module (connue en anglais sous le terme « backsheet », également utilisé dans la suite) 26 sont disposées de part et d'autre la pile encapsulée. La protection au choc et à l'humidité de la pile photovoltaïque 10 est assurée par 5 la couche protectrice supérieure 24, généralement en verre. Le backsheet 26, par exemple un film multicouche à base de polymère fluoré et de polyéthylène téréphtalate, contribue à la protection à l'humidité du module photovoltaïque 20 et à l'isolation électrique des cellules 12 pour éviter tout contact avec l'environnement extérieur. 10 L'encapsulant 22 doit épouser parfaitement la forme de l'espace existant entre la pile photovoltaïque 10 et les couches protectrices 24 et 26 afin d'éviter la présence d'air, ce qui limiterait le rendement du module photovoltaïque. L'encapsulant 22 doit également empêcher le contact des cellules 12 avec l'eau et l'oxygène de l'air, afin d'en limiter la corrosion. La partie supérieure de l'encapsulant 22 est comprise entre la pile 15 10 et la couche protectrice supérieure 24. La partie inférieure de l'encapsulant 22 est comprise entre la pile 10 et le backsheet 26. En présence de rayonnement solaire, il se crée un échauffement à l'intérieur du module solaire et des températures de 80°C (ou plus) peuvent être atteintes ce qui nécessite que les couches soient parfaitement liées les unes aux autres tout au long du 20 cycle de vie du module. Etat de l'art A l'heure actuelle, la majorité du marché de l'encapsulation photovoltaïque correspond à des formulations à base d'un EVA dans lequel on ajoute un peroxyde, un 25 silane et divers additifs fonctionnels. L'EVA présente beaucoup de qualités et de propriétés intéressantes pour cette application. Il confère en effet principalement de très bonnes propriétés de transparence, de tenue mécanique, de résistance au vieillissement et de manière générale d'excellentes propriétés thermomécanique et mécanique. Par ailleurs, ce thermoplastique est 30 relativement peu couteux de sorte que son emploi pour cette application est devenu quasiment incontournable. Néanmoins, le type d'encapsulant à base d'EVA, avec peroxyde et silane, présente deux inconvénients majeurs. 3022545 - 3 - Tout d'abord, l'utilisation d'un agent de réticulation, à savoir le peroxyde, présente l'inconvénient d'une mise en oeuvre relativement longue, nécessaire au respect de la cinétique de réactivité du peroxyde ; le temps de cycle actuel, pour la fabrication d'un module utilisant un tel encapsulant, étant compris entre 15 et 45 minutes. 5 Néanmoins, à l'heure actuelle, l'utilisation d'un agent de réticulation est nécessaire, en particulier pour l'EVA, pour conférer à ce dernier de meilleures propriétés thermomécaniques et caractéristiques physico-chimiques ainsi que pour assurer le greffage du silane sur les chaînes de polymère. Concernant l'EVA, lorsque les conditions d'environnement sont dégradées, c'est- 10 à-dire lorsqu'il vieillit dans des conditions chaudes et humides (DHT « Damp Heat Test » : 85°C / 85% HR « Humidité Relative »), ce composant est sujet à de l'hydrolyse qui provoque l'apparition d'acide acétique, source de jaunissement de l' encapsulant et de corrosion des connectiques métalliques du module photovoltaïque. L'homme du métier pourrait envisager le remplacement de l'EVA par un 15 copolymère éthylène - acrylate d'alkyle mais cette solution, qui évite certes les problèmes spécifiques liés à l'EVA lorsque celui-ci est présent dans un environnement difficile, ne permet pas l'obtention d'un module photovoltaïque correct. En effet, lors de la lamination, de nombreuses bulles se forment au cours de la réticulation en raison du peroxyde présent en quantités notables. 20 Par ailleurs, le document WO 2006095911 propose une solution par l'utilisation d'une formulation à base d'un copolymère éthylène - acrylate d'alkyle dont la température de fusion (T en °C), obtenue selon la norme JIS K 7121, répondrait à la formule suivante : -3.0X+125 > T >-3.0X+109. L'élément X représentant le taux molaire du comonomaire polaire (acrylate). Par ailleurs ce document propose 25 l'association à ce copolymère d'un silane afin d'apporter les propriétés adhésives sur le verre. Cependant, une telle formulation ne permettrait pas l'obtention d'un encapsulant performant sur le long terme. Le silane présente en effet l'inconvénient de ne pas permettre un bon niveau d'adhésion sur le verre lorsqu'il n'est pas chimiquement lié au 30 polymère. 3022545 - 4 - Ainsi, il est recherché à l'heure actuelle une solution d'encapsulation à base d'un composant alternatif à l'EVA, mais présentant des propriétés tout aussi intéressantes, tout en n'utilisant pas d'agents de réticulation. Cette solution devra par ailleurs permettre l'utilisation d'un promoteur 5 d'adhésion, tel qu'un silane, permettant en particulier la fixation aux parois du « frontsheet », c'est-à-dire à un composant en verre céramique ou en verre synthétique (classiquement du PMMA) et conservant de bonnes propriétés adhésives sur le frontsheet au cours de son utilisation. 10 Brève description de l'invention Il a été constaté par la demanderesse, après diverses expériences et manipulations, qu'une composition à base d'un copolymère d'éthylène - acrylate d'alkyle et de silane pouvait, sans utiliser aucun agent de réticulation, présenter des propriétés 15 thermomécaniques et des caractéristiques physico-chimiques extrêmement satisfaisantes lorsqu'elle était associée à une polyoléfine fonctionnalisée d'un type très particulier. Cette polyoléfine très particulière consiste en le terpolymère éthylène - acrylate d'alkyle - anhydride maléique. 20 Ainsi, la présente invention concerne un encapsulant de module photovoltaïque, destiné à venir enrober une pile photovoltaïque, constitué par une composition ne comprenant aucun agent de réticulation et comprenant : - un copolymère éthylène - acrylate d'alkyle, ledit copolymère représentant entre 70% et 96% du poids de ladite composition ; 25 - un silane, représentant entre 0,1% et 2% du poids de ladite composition ; caractérisé en ce qu'elle comprend en outre un terpolymère éthylène - acrylique ester - anhydride maléique ou méthacrylate de glycidyle, ledit terpolymère représentant de 2% à 29,9% du poids de ladite composition 30 La composition selon l'invention présente en premier lieu les avantages suivants : - l'impossibilité d'apparition d'acide acétique, plus généralement d'aucun acide, au cours de son utilisation quelque soit les conditions d'environnements ; 3022545 - 5 - - une très grande latitude concernant les paramètres d'extrusion du film de composition et un gain de temps significatif sur l'étape de lamination ; - le maintien d'excellentes propriétés adhésives de la composition tout au long de la durée de vie de la composition, en particulier dans son emploi en tant 5 qu'encapsulant d'un module photovoltaïque ; - le maintien d'excellentes propriétés thermomécaniques et de caractéristiques physico-chimiques, au moins aussi satisfaisantes que la solution actuelle à base d'EVA (agent de réticulation et silane). 10 D'autres caractéristiques et particularités du mélange primaire de l'invention sont présentées ci-après : - avantageusement, le susdit terpolymère représente entre 8% et 22% du poids de ladite composition ; - de préférence, pour le susdit copolymère, le taux massique d'éthylène est 15 compris entre 60% et 85%, de préférence entre 70% et 84%, et le taux massique d' acrylate d'alkyle est compris entre 15% et 40%, de préférence entre 16% et 30% ; - avantageusement le silane consiste en un époxysilane ou un aminosilane ; - dans ce dernier cas, avantageusement, le silane consiste en le glycidy1-3- oxypropyl-triéthoxy- silane ; 20 - le susdit copolymère est présent entre 75% et 95% en poids de ladite composition ; - selon une possibilité offerte par l'invention, la composition consiste uniquement en les susdits copolymère, terpolymère et silane ; - selon un mode de réalisation, la composition comprend en outre des additifs 25 destinés à conférer des propriétés particulières additionnelles, en particulier des plastifiants, des promoteurs d'adhésion, des stabilisants et absorbeurs UV, des antioxydants, des agents retardateurs de flamme et/ou des charges. L'invention se rapporte également à l'utilisation de l'encapsulant tel que décrit ci- 30 dessus dans un module photovoltaïque. Enfin, l'invention se rapporte à un module photovoltaïque comprenant une structure constituée d'une association d'au moins un encapsulant et un frontsheet ou backsheet, caractérisé en ce que l'encapsulant est tel que décrit ci-dessus. 3022545 -6 Description des Figures annexées La description qui va suivre est donnée uniquement à titre illustratif et non 5 limitatif en référence aux figures annexées, dans lesquelles : La Figure 1, déjà décrite, représente un exemple de pile photovoltaïque, les parties (a) et (b) étant des vues de 3/4, la partie (a) montrant une cellule avant connexion et la partie (b) une vue après connexion de 2 cellules ; la partie (c) est une vue de dessus d'une pile photovoltaïque complète. 10 La Figure 2, déjà décrite, représente une coupe transversale d'un module photovoltaïque, dont le capteur photovoltaïque « classique » est encapsulé par un film d'encapsulant supérieur et un film d'encapsulant inférieur. Description détaillée de l'invention 15 S'agissant du copolymère éthylène - acrylate d'alkyle, il s'agit d'un composant bien connu de l'homme du métier. Les particularités propres à ce copolymère, dans le cadre de la présente invention, proviennent essentiellement des proportions massiques (ou en poids) d'éthylène et d'acrylate d'alkyle, le taux massique d'éthylène étant compris entre 60% et 85%, de préférence entre 70% et 84%, et le taux massique 20 d'acrylate d'alkyle est compris entre 15% et 40%, de préférence entre 16% et 30%. Ce copolymère sera obtenu préférentiellement selon un procédé de polymérisation dit tubulaire, permettant l'obtention d'un copolymère à propriétés thermiques améliorées (comparativement au même copolymère obtenu selon le procédé dit autoclave). A titre d'exemple non limitatif, la demanderesse exploite commercialement un 25 composant dénommé LOTRYL® qui est un copolymère éthylène - acrylate d'alkyle. L'homme du métier sait parfaitement comment réaliser/fabriquer un tel copolymère, selon les différentes quantités de chacun de deux monomères. Dans la suite, l'invention est présentée avec un copolymère éthylène - acrylate d'alkyle de type spécifique mais il a été démontré par la titulaire que la composition d'encapsulant selon 30 l'invention répondait aux objectifs fixés lorsque le copolymère varie dans les domaines de taux d'éthylène et d'acrylate d'alkyle définis ci-dessus, éventuellement de façon 3022545 - 7 - légèrement supérieure lorsque ledit copolymère présente des taux d'éthylène et d'acrylate d'alkyle choisis dans les domaines préférés pour ces deux monomères. S'agissant du silane, ce sont des composés chimiques permettant les interactions 5 d'adhésion entre l'encapsulant et le verre. A titre d'exemples de silane, on peut citer les aminosilanes et époxysilanes ou tout autre silane porteur d'une fonction réactive vis-à-vis du terpolymère. De préférence, le silane dans la composition selon l'invention est le glycidyloxypropyltriethoxysilane. Néanmoins, on obtiendrait des résultats équivalent ou sensiblement équivalent en choisissant un autre silane de la famille des époxysilanes ou 10 aminosilanes. S'agissant du terpolymère d'éthylène -ester acrylique - anhydride maléique, ce composant réactif est bien connu de l'homme du métier et il ne présente aucune difficulté pour sa fabrication/préparation. 15 La composition formant l'encapsulant selon l'invention pourra comprendre un certains nombres d'additifs destinés à conférer des propriétés particulières additionnelles. Des plastifiants pourront être ajoutés afin de faciliter la mise en oeuvre et 20 améliorer la productivité du procédé de fabrication de la composition et des structures. On citera comme exemples les huiles minérales paraffiniques aromatiques ou naphtaléniques qui permettent également d'améliorer le pouvoir d'adhérence de la composition selon l'invention. On peut également citer comme plastifiant les phtalates, azelates, adipates, le phosphate de ticrésyle. 25 Des promoteurs d'adhésion, bien que non nécessaires, peuvent être avantageusement ajoutés afin d'améliorer le pouvoir d'adhérence de la composition lorsque celui-ci doit être particulièrement élevé. Le promoteur d'adhésion est un ingrédient non polymérique ; il peut être organique, cristallin, minéral et plus préférentiellement semi-minéral semi-organique. Parmi ceux-ci, on peut citer les 30 titanates. 3022545 - 8 - Dans cette application particulière de la composition aux modules photovoltaïques, le rayonnement UV étant susceptible d'entraîner un léger jaunissement de la composition utilisée en tant qu'encapsulant desdits modules, des stabilisants UV et des absorbeurs UV tels que le benzotriazole, le benzophénone et les autres amines 5 encombrés, peuvent être ajoutés afin d'assurer la transparence de l'encapsulant durant sa durée de vie. Ces composés peuvent être par exemple à base de benzophénone ou de benzotriazole. On peut les ajouter dans des quantités inférieures à 10% en masse de la masse totale de la composition et préférentiellement de 0,05 à 3%. On pourra également ajouter des anti-oxydants pour limiter le jaunissement lors 10 de la fabrication de l'encapsulant tels que les composés phosphorés (phosphonites et/ou phosphites) et les phénoliques encombrés. On peut ajouter ces anti-oxydants dans des quantités inférieures à 10% en masse de la masse totale de la composition et préférentiellement de 0,05 à 3%. Des agents retardateurs de flamme peuvent également être ajoutés. Ces agents 15 peuvent être halogénés ou non-halogénés. Parmi les agents halogénés, on peut citer les produits bromés. On peut également utiliser comme agent non-halogéné les additifs à base de phosphore tels que le phosphate d'ammonium, de polyphosphate, de phosphinate ou de pyrophosphate, le cyanurate de mélamine, le pentaérythritol, les zéolithes ainsi que les mélanges de ces agents. La composition peut comprendre ces 20 agents dans des proportions allant de 3 à 40% par rapport à la masse totale de la composition. On peut également ajouter des pigments comme par exemple le dioxyde de titane, des composés colorants ou azurants dans des proportions allant généralement de 5% à 15% par rapport à la masse totale de la composition. 25 Des charges, en particulier minérales, peuvent également être ajoutées pour améliorer la tenue thermomécanique de la composition. De façon non limitative, on donnera comme exemples la silice, l'alumine ou les carbonates de calcium ou les nanotubes de carbone ou encore les fibres de verre. On pourra utiliser des argiles modifiées ou non modifiées qui sont mélangées à l'ordre nanométrique ; ceci permet 30 d'obtenir une composition plus transparente. 3022545 - 9 - Préparation de l'encapsulant et production d'un film encapsulant selon l'invention (destiné à être incorporé dans un module photovoltaïque) : Classiquement, une réticulation est nécessaire pour adapter les propriétés thermomécaniques de l'encapsulant à base d'EVA, en particulier lorsque la température 5 devient très élevée. En l'occurrence, dans le cadre de la présente invention, la réticulation n'est pas nécessaire et seules des interactions et réactions chimiques classiques ont lieu entre la polyoléfine fonctionnalisée (le terpolymère) et le copolymère éthylène - acrylate d'alkyle et entre la polyoléfine fonctionnalisée et le silane. Relativement aux aspects susvisés, le manuel intitulé « Handbook of polymer 10 foams and technology », notamment aux pages 198 à 204, fournit des enseignements complémentaires auxquels l'homme du métier peut se référer. Concernant les aspects de l'invention relatifs à l'utilisation de la composition thermoplastique dans un module photovoltaïque, l'Homme de l'Art peut se référer par exemple au « Handbook of Photovoltaic Science and Engineering », Wiley, 2003. En 15 effet, la composition de l'invention peut être utilisée en tant qu'encapsulant ou encapsulant-backsheet dans un module photovoltaïque, dont on décrit la structure en relation avec les figures annexées. Matériaux employés pour former les formulations testées : 20 Lotryl 20MA08 : copolymère éthylène - acrylate de méthyle dont le taux d'acrylate est de 20% en poids du copolymère et le MIT de 8 g/10 min. (190°C, 2,13 kg). Il peut être obtenu selon : - un procédé tubulaire : Température de fusion = 96°C - un procédé autoclave : Température de fusion = 75°C 25 Dans les tableaux de résultats présentés ci-après, ce Lotryl® est noté par les initiales 20MAO8T lorsqu'il a été obtenu par le procédé tubulaire, et 20MA08A lorsqu'il a été obtenu par le procédé autoclave. Lotryl 24MA02 : copolymère éthylène - acrylate de méthyle dont le taux d'acrylate est de 24% en poids du copolymère et le MIT de 2 g/10 min. (190°C, 30 2,13 kg). Il peut être obtenu selon : - un procédé tubulaire : Température de fusion = 93°C 3022545 - 10 - - un procédé autoclave : Température de fusion = 68°C Dans les tableaux de résultats présentés ci-après, ce Lotryl® est noté par les initiales 24MA02T lorsqu'il a été obtenu par le procédé tubulaire, et 24MA02A lorsqu'il a été obtenu par le procédé autoclave. 5 Lotader® 3410 : terpolymère éthylène - acrylate de butyle - anhydride maléïque, dont le taux d'acrylate est de 17% en poids du terpolymère, le taux d'anhydride est de 3,1% en poids du terpolymère et le MIT de 5 g/10 min. (190°C, 2,13 kg). Dans les tableaux de résultats présentés ci-après, ce Lotader® est noté par l'appellation 3410. Dynasylan GLYEO : Glycidyloxypropyltriethoxysilane vendu par la société 10 Evonik. Il s'agit d'un silane possédant une fonction époxide réactive et un groupe triethoxysilyl hydrolysable. Dans les tableaux de résultats présentés ci-après, ce silane est noté par les initiales GLYEO. Evatane 3345PV : copolymère éthylène - acétate de vinyle dont le taux d'acétate est de 33% en poids du copolymère et le MIT de 45 g/10 min. (190°C, 15 2,13 kg). Dans les tableaux de résultats présentés ci-après, cet Evatane® est noté par les initiales 3345PV. Dynasylan MEMO : 3-MethacryloxypropylTrimethoxySilane vendu par la société Evonik. Dans les tableaux de résultats présentés ci-après, ce silane est noté par les initiales MTS. 20 Luperox® TBEC : 00-tert-buty1-0-(2-éthylhexyle)-monoperoxycarbonate, vendu par la société demanderesse Arkema, noté dans la suite TBEC. Obtention des films et formulations testées : Réalisation des films : 25 Les films encapsulants sont obtenus par extrusion de granulés de polymères imprégnés : les silanes et, le cas échéant, le peroxyde sont ajoutés par imprégnation des granulés de Lotryl ou Evatane. Granulés et liquide sont placés dans un flacon et le flacon est disposé sur un mélangeur à rouleaux durant environ 3 heures à la vitesse de 60 rotations par minute. 3022545 Après imprégnation, ces granulés, ainsi que les granulés éventuellement additionnels, sont placés dans la trémie d'introduction d'une extrudeuse à filière plate de largeur 10 cm (centimètre). L'extrusion est réalisée à une température adaptée à la composition, ainsi pour le 5 contre-exemple à base d'Evatane et Luperox TBEC (composition EC1), cette température est limitée à 90°C, car au-delà de celle-ci, le peroxyde se décomposerait. Dans le cas de formulations telles que décrites dans cette invention, la température n'est limitée que par les propriétés thermiques du polymère utilisé. Il conviendra cependant de réaliser cette extrusion à une température comprise entre 100°C et 220°C. 10 Cette extrusion permet l'obtention d'une bobine de film dont le tirage en sortie d'extrudeuse est réglé de façon à obtenir un film d'épaisseur comprise entre 350 et 550 i.tm (micromètre). Réalisation des modules test : 15 Afin de caractériser les formulations, des modules-test sont obtenus par lamination à chaud. La structure d'un module-test est variable selon les caractérisations à réaliser : - Mesure de fluage et de propriétés optiques par transmission : Verre (4mm) / Film d'encapsulant / Verre (4mm) 20 - Mesure de propriétés optiques par réflexion : Verre (4mm) / Film d'encapsulant / Backsheet KPK (PVDF / PET / PVDF) - Mesure d'adhésion : Verre (4mm) / Film d'encapsulant / Backsheet Apolhya Le laminateur utilisé est fourni par la société Penergy. Les conditions de 25 lamination (Durée, Température T, Pressions des chambres supérieure et inférieure respectivement Vnp et Vdown) sont dépendantes de la composition des films laminés. Ainsi dans le cas d'une formulation « classique », le cycle respecté est le suivant (durée totale : 20 minutes) : 30 3022545 - 12 - Durée (s) T (°C) V1 (mBar) Vdown (mBar) Prestart 10 85 0 1000 1 10 85 0 0 2 180 85 0 0 3 10 85 900 0 4 10 85 1000 0 5 600 150 1000 0 6 360 150 1000 0 7 10 150 0 0 8 10 150 0 0 9 - 50 0 1000 Dans le cas d'une formulation telle que décrite dans la présente invention, le cycle respecté est le suivant (durée totale : 8 minutes) : Durée ( s ) Température V1 (mB) Vdown (°C) (mB) Prestart 10 150 0 0 1 300 150 0 0 2 10 150 1000 0 3 150 150 1000 0 4 10 150 0 1000 5 - 150 0 1000 Tests réalisés sur les éprouvettes : 5 La présente invention est illustrée plus en détail par les exemples non limitatif suivant. Les compositions notés El, E2, E3 et E4 dans le tableau ci-dessous sont des compositions conformes à l'invention tandis que les compositions EC1, EC2, EC3 et EC4 sont des compositions selon l'art antérieur et/ou non conforme à la présente 10 invention. Constituant 1 Taux 1 Constituant 2 Taux 2 Constituant 3 Taux 3 (%) (%) (%) El 20MAO8T 72,75 3410 27 GLYEO 0,25 E2 24MA02T 79,75 3410 20 GLYEO 0,25 E3 20MAO8T 79,75 3410 20 GLYEO 0,25 E4 20MAO8T 89,75 3410 10 GLYEO 0,25 EC1 3345PV 98,2 TBEC 1,5 MTS 0,3 EC2 20MAO8T 98,75 3410 1 GLYEO 0,25 EC3 20MAO8T 59,75 3410 40 GLYEO 0,25 EC4 20MA08A 79,75 3410 20 GLYEO 0,25 3022545 - 13 - Les exemples de composition selon l'invention présentent tous les mêmes épaisseurs mais il est bien entendu que l'homme du métier pourra les faire varier en fonction de l'application du module photovoltaïque et des performances de ce dernier. On notera également que les éprouvettes visées ci-dessus présentent des quantités 5 identiques de silane, fixées sensiblement à 0,25% du poids de la composition. Néanmoins, des tests complémentaires ont permis d'identifier que la quantité de silane dans la composition pouvait être représentée entre 0,1% et 2% en poids de ladite composition. 10 Vieillissement des structures : Un vieillissement accéléré des structures est réalisé par DHT (« Damp Heat Test »). Toutes les structures sont placées dans une enceinte climatique régulée à 85°C et 85% HR (humidité relative).Ce vieillissement dure 2000 heures. L'évolution du niveau de jaune (YI) des modules est suivie au cours de ce DHT. 15 Mesure de l'indice de jaune YI : L'indice de jaune YI est mesuré sur des structures verre / encapsulant / backsheet à l'aide d'un spectrocolorimètre de la marque Minolta et selon la norme ASTM E313. Le 20 backsheet utilisé pour cette mesure est un KPK (PVDF / PET / PVDF). Les conditions de mesures sont les suivantes : ^ Longueur d'onde : 360 nm - 740 nm (nanomètre) ^ Illuminant : C ^ Angle : 2° 25 ^ Ouverture de mesure : MAV 8 mm (millimètre) ^ Fond : plaque blanche « Cera » La valeur retenue pour cet essai est l'évolution du YI, notée AYI, après un vieillissement de 2000h en conditions DHT. AYI = Yiz000n - Yin 30 Test de fluage : Le test de fluage est réalisé sur des structures verre / encapsulant / verre (avec des plaques de verre de longueur L = 70 mm). Après lamination, les modules-test sont 3022545 - 14 - placés sur une structure métallique formant un angle de 70° avec l'horizontal. Chaque module est retenu par un rebord recouvrant une partie de l'épaisseur de la première couche de verre. Cette structure est placée à 100°C dans une étuve. Sous le poids de la seconde couche 5 de verre, un fluage peut-être observé. La valeur de fluage mesurée est donc la distance parcourue par la seconde plaque de verre après 500 heures dans ces conditions. Cette distance est comprise entre 0 mm (pas de fluage) et 70 mm (fluage complet, séparation de la structure). 10 Test d'adhésion sur une couche de verre : Le niveau d'adhésion entre l'encapsulant et le verre est mesuré sur des structures verre / encapsulant / backsheet à partir d'un test de pelage à 90° effectué à 50 mm/min (millimètre par minute) sur un dynamomètre Zwick 1445. Le backsheet utilisé pour cette mesure est une monocouche constitué d'Apolhya , fabriqué et vendu par la 15 demanderesse. Les conditions de mesures sont les suivantes : ^ Vitesse de déplacement de la traverse : 50 mm/min ^ Largeur découpe éprouvette : 10 mm ^ Angle de pelage : 90° Le résultat d'adhésion est exprimé en N/mm. 20 Des tests sur l'encapsulant ont également été réalisés pour vérifier que cette nouvelle structure conserve d'excellentes propriétés, c'est-à-dire des propriétés identiques, relativement aux propriétés d'un encapsulant conforme à celui décrit dans le document WO 09138679, à savoir notamment concernant sa transparence, son trouble, 25 ses propriétés mécaniques, thermomécaniques, ignifuges et ses propriétés d'isolation électrique. Ces tests se sont révélés positifs. Les compositions selon l'invention remplissent donc les critères pour pouvoir être très avantageusement utilisée comme liant ou encapsulant dans les modules solaires. 30 Résultats des tests réalisés sur les éprouvettes des différentes formulations : 3022545 - 15 - Ci-après il faut mettre 1 tableau de résultats avec l'ensemble des données obtenus pour les éprouvettes selon l'invention (E1-E4) et selon l'art antérieur ou la détermination de la composition selon l'invention (EC1-EC3). Test AYI Adhésion Fluage (DHT2000h) (N/mm) (mm) El 2 5,4 0 E2 1,9 5,6 0 E3 1,7 6,1 0 E4 1,4 5,1 0 EC1 6 6,2 0 EC2 1,3 0,9 0 EC3 2,2 5,7 8 EC4 1,4 5,9 70 Dans le cadre de la présente invention, les valeurs recherchées sur les différents tests susmentionnés se présentent comme suit : - l'indice de jaune, après 2000 heures DHT, doit être inférieur à 3, - l'adhésion, pour une telle structure et application, doit être supérieure à 5 20 N/mm, - le fluage doit être inférieur à 3 millimètres. Dans l'hypothèse où le terpolymère est présent dans la composition selon l'invention entre 8% et 22%, l'avantage obtenu est un meilleur résultat sur le test de fluage réalisé à une température supérieure à 100°C, typiquement 110°C ou plus. 25 5 10 15 REVENDICATIONS1. Encapsulant (22) de module photovoltaïque (20), destiné à venir enrober une pile photovoltaïque (10), constitué par une composition ne comprenant aucun agent de réticulation et comprenant : - un copolymère éthylène - acrylate d'alkyle, ledit copolymère représentant entre 70% et 96% du poids de ladite composition ; - un silane, représentant entre 0,1% et 2% du poids de ladite composition ; caractérisé en ce qu'elle comprend en outre un terpolymère éthylène - acrylique ester - anhydride maléique ou méthacrylate de glycidyle, ledit terpolyrnère représentant de 2% à 29,9% du poids de ladite composition. 2. Encapsulant (22) selon la revendication 1, caractérisé en ce que le susdit terpolymère représente entre 8% et 22% du poids de ladite composition. 3. Encapsulant (22) selon la revendication 1 ou 2, caractérisé en ce que, pour le susdit copolymère, le taux massique d'éthylène est compris entre 60% et 85%, de préférence entre 70% et 84%, et le taux massique d'acrylate d'alkyle est compris entre 15% et 40%, de préférence entre 16% et 30%. 4. Encapsulant (22) selon l'une quelconque des revendications précédentes, caractérisé en ce que le silane consiste en un époxysilane ou un aminosilane. 5. Encapsulant (22) selon la revendication 4, caractérisé en ce que le silane consiste en le glycidy1-3-oxypropyl-triéthoxy-silane. 6. Encapsulant (22) selon l'une quelconque des revendications précédentes, caractérisé en ce que le susdit copolymère est présent entre 75% et 95% en poids de ladite composition. 7. Encapsulant (22) selon l'une quelconque des revendications précédentes, caractérisé en ce que la composition consiste uniquement en les susdits copolymère, terpolymère et silane. 3022545 47 8. Encapsulant (22) selon l'une quelconque des revendications 1 à 6, caractérisé en ce que la composition comprend en outre des additifs destinés à conférer des propriétés particulières additionnelles, en particulier des plastifiants, des promoteurs 5 d'adhésion, des stabilisants et absorbeurs UV, des antioxydants, des agents retardateurs de flamme et/ou des charges. 9. Utilisation de l'encapsulant (22) selon l'une quelconque des revendications précédentes dans un module photovoltaïque (20). 10 10 Module photovoltaïque (20) comprenant une structure constituée d'une association d'au moins un encapsulant (22) et un frontsheet (24) ou un backsheet (26), caractérisé en ce que l'encapsulant (22) est selon l'une quelconque des revendications 1 à 8.